СПОСОБ КРЕКИНГА И УЛУЧШЕННЫЕ КАТАЛИЗАТОРЫ ДЛЯ ОСУЩЕСТВЛЕНИЯ УКАЗАННОГО СПОСОБА

1. Способ крекинга углеводородных смесей, отличающийся тем, что способ осуществляют в присутствии катализатора, содержащего цеолит ERS-10.
2. Способ по п.1, в котором катализатор содержит два различных компонента: (а) компонент, содержащий один или более катализаторов крекинга, и (b) компонент, содержащий цеолит ERS-10.
3. Способ по п.1, отличающийся тем, что способ представляет собой крекинг с псевдоожиженным слоем катализатора.
4. Способ по п.1, выполняемый в присутствии катализатора, включающего:
a) первый компонент, содержащий один или более катализаторов, выбранных из цеолитов, аморфных катализаторов крекинга на основе неорганических оксидов и кристаллических нецеолитовых катализаторов крекинга на основе неорганических оксидов,
b) второй компонент, содержащий цеолит ERS-10.
5. Способ по пп.2, 3 или 4, в котором катализатор или смесь катализаторов, содержащихся в компоненте (а), распределены в матрице из неорганического оксида.
6. Способ по п.4, в котором в компоненте (а) аморфные катализаторы выбирают из глины, алюмосиликата, магнийсиликата, цирконийсиликата, титансиликата, алюмомагнийсиликата, алюмоцирконийсиликата, магнийцирконийсиликата.
7. Способ по п.4, в котором в компоненте (а) нецеолитовый кристаллический катализатор представляет собой кристаллический алюмосиликат.
8. Способ по п.4, в котором в компоненте (а) цеолиты представляют собой крупнопористые цеолиты.
9. Способ по п.8, в котором цеолит выбирают из цеолита Y, цеолита L, цеолита омега, цеолита бета и морденита.
10. Способ по п.9, в котором цеолит представляет собой цеолит Y.
11. Способ по п.4, в котором в компоненте (а) цеолиты находятся в связанной посредством связующего форме.
12. Способ по п.11, в котором связующее выбирают из диоксида кремния, оксида алюминия, алюмосиликата, глины, цирконийсиликата, магнийсиликата, фосфата алюминия или их смесей.
13. Способ по пп.1-3 или 4, в котором цеолит ERS-10 кристаллизован совместно с морденитом или цеолитом ZSM-12.
14. Способ по пп.1-3 или 4, в котором цеолит ERS-10 содержит дополнительные фазы цеолитов NON, EDO и NES.
15. Способ по п.1, в котором цеолит ERS-10 используют в связанной форме.
16. Способ по п.15, в котором цеолит находится в связанной форме в виде микросфер.
17. Способ по п.15 или 16, в котором связующее выбирают из диоксида кремния, аморфного алюмосиликата, оксида алюминия или их смесей.
18. Способ по пп.2, 3 или 4, в котором в компоненте (b) цеолит ERS-10 находится в связанной посредством связующего форме в количестве от 5 до 90% в пересчете на общую массу указанного компонента.
19. Способ по пп.2, 3 или 4, в котором количество цеолита ERS-10 в катализаторе составляет от 1 до 10% в пересчете на массу катализатора, содержащегося в компоненте (а).
20. Способ по п.1, осуществляемый при температуре, составляющей от 400 до 650°С.
5
5
21. Способ по п.1, осуществляемый под давлением, составляющим от 1·10 Па до 5·10 Па (от 1 до 5 бар).
22. Катализатор, содержащий два различных компонента: (а) компонент, содержащий один или более катализаторов крекинга, и (b) компонент, содержащий цеолит ERS-10.
23. Катализатор по п.22, включающий:
a) первый компонент, содержащий один или более катализаторов, выбранных из цеолитов, аморфных катализаторов крекинга на основе неорганических оксидов и кристаллических нецеолитовых катализаторов крекинга на основе неорганических оксидов,
b) второй компонент, содержащий цеолит ERS-10.
24. Катализатор по п.22 или 23, в котором цеолит ERS-10 кристаллизован совместно с морденитом или цеолитом ZSM-12.
25. Катализатор по п.22 или 23, в котором цеолит ERS-10 содержит дополнительные фазы цеолитов NON, EUO и NES.
26. Катализатор по п.22, в котором цеолит ERS-10 используют в связанной форме.
27. Катализатор по п.26, в котором цеолит находится в связанной форме в виде микросфер.
28. Катализатор по п.26 или 27, отличающийся тем, что связующее выбрано из диоксида кремния, аморфного алюмосиликата, оксида алюминия или их смесей.
29. Катализатор по п.22 или 23, в котором в компоненте (b) цеолит ERS-10 находится в связанной посредством связующего форме в количестве от 5 до 90% в пересчете на общую массу указанного компонента.
30. Катализатор по п.22 или 23, в котором количество цеолита ERS-10 в катализаторе составляет от 1 до 10% в пересчете на массу катализатора, содержащегося в компоненте (а).
31. Катализатор по п.22, в котором катализатор крекинга представляет собой катализатор для крекинга в псевдоожиженном слое катализатора.
32. Способ получения катализатора по пп.22, 23 или 31, включающий механическое смешивание компонентов (а) и (b).
33. Способ получения катализатора по пп.22, 23 или 31, включающий одновременное связывание с помощью связующего цеолита ERS-10 и катализатора, содержащегося в компоненте (а).
34. Способ получения in situ катализатора по пп.22, 23 или 31, включающий добавление компонента (b) к компоненту (а), уже присутствующему в среде крекинга, в любой момент осуществления самого способа крекинга.
35. Применение цеолита ERS-10 в качестве добавки в способы крекинга.
36. Применение цеолита ERS-10 по п.35, в котором способ крекинга представляет собой крекинг с псевдоожиженным слоем катализатора.